(57)【特許請求の範囲】
【請求項１】
粉末状のセメント粒子の集合体からなり内部が中空をなす外殻部と、この外殻部の内部に包含されたヒノキチオールを含有する液体とによってマイクロカプセルを構成してなることを特徴とする防蟻セメント。
【請求項２】
マイクロカプセル一粒子が、ほぼ等重量比の外殻部とヒノキチオールとから構成される請求項１記載の防蟻セメント。
【請求項３】
ヒノキチオールを含有する液体が、青森ヒバ、台湾ヒノキ等のヒノキチオールを含有する木材の抽出物であるヒバ油である請求項１又は２記載の防蟻セメント。
【請求項４】
粉末状のセメント粒子と、少なくともこのセメント粒子の表面に開口する細孔に吸着させたヒノキチオールを含有する液体とから構成してなり、当該ヒノキチオールを含有する液体を、青森ヒバ、台湾ヒノキ等のヒノキチオールを含有する木材の抽出物であるヒバ油としたものであって、
重量比で前記セメント粒子を７０〜９０％、前記ヒバ油を３０〜１０％としたものであることを特徴とする防蟻セメント。
【請求項５】
請求項１乃至４の何れかに記載の防蟻セメントから選択される一種類又は二種類の防蟻セメントと、水と、細骨材とを所定割合で混合してなることを特徴とする防蟻モルタル。
【請求項６】
請求項１乃至４の何れかに記載の防蟻セメントと、水と、細骨材とを所定割合で混合してなり、細骨材に、ヒノキチオールを含有する液体を付着又は吸着させていることを特徴とする防蟻モルタル。
【請求項７】
ヒノキチオールを含有する液体が、青森ヒバ、台湾ヒノキ等のヒノキチオールを含有する木材の抽出物であるヒバ油である請求項６記載の防蟻モルタル。
【請求項８】
請求項１乃至４の何れかに記載の防蟻セメントから選択される一種類又は二種類の防蟻セメントと、水と、細骨材及び粗骨材とを所定割合で混合してなることを特徴とする防蟻コンクリート。
【請求項９】
請求項１乃至４の何れかに記載の防蟻セメントと、水と、細骨材及び粗骨材とを所定割合で混合してなり、細骨材又は粗骨材に、ヒノキチオールを含有する液体を付着又は吸着させていることを特徴とする防蟻コンクリート。
【請求項１０】
ヒノキチオールを含有する液体が、青森ヒバ、台湾ヒノキ等のヒノキチオールを含有する木材の抽出物であるヒバ油である請求項９記載の防蟻コンクリート。
【請求項１１】
請求項５、６又は７記載の防蟻モルタルを、建築物の基礎コンクリートや外壁等のコンクリート部の表面に塗布することを特徴とする防蟻モルタルの使用方法。
【請求項１２】
請求項８、９又は１０記載の防蟻コンクリートを、建築物を施工する捨てコンクリートとして用いることを特徴とする防蟻コンクリートの使用方法。
【請求項１３】
粉末状のセメントとヒノキチオールを含有する液体とを混合する工程と、混合したセメントと前記液体とを撹拌することによってセメント粒子の集合体を外殻部としその内部に前記液体を包含したマイクロカプセルを形成する工程とからなることを特徴とする防蟻セメントの製造方法。
【請求項１４】
ヒノキチオールを含有する液体として、青森ヒバ、台湾ヒノキ等のヒノキチオールを含有する木材の抽出物であるヒバ油を用いる請求項１３記載の防蟻セメントの製造方法。
【発明の詳細な説明】
【０００１】
【発明の属する技術分野】
本発明は、シロアリ防除作用を有するセメントに関するものである。
【０００２】
【従来の技術】
建築物へのシロアリ被害の対策として、従来より、床下の土壌に殺虫効果又は防虫効果のある化学薬剤を散布したり、床下の木部に防虫効果のある化学薬剤を塗布することが行われている。しかし、化学薬品を使用すること自体が健康被害をもたらす可能性が指摘されており、殺虫又は防虫薬品の使用が規制されつつある。このような問題から、シロアリに対する忌避効果を有する天然の防虫成分という観点から、ヒノキチオールを含有する天然素材であるヒバ油が注目されてきている。そこで、ヒノキチオールを含んでいる液体、特にヒバ油をマイクロカプセル化してこれを防湿シートに内蔵させ、この防湿シートを建築物の施工時に基礎コンクリートの下方の地面に埋設される防湿シートとして利用することによって、防湿シート中のマイクロカプセルから徐々に放出されるヒバ油の作用で建築物をシロアリ被害から保護する方法が考えられている（特許文献１参照）。
【０００３】
【特許文献１】
特開２００２−００７００３４公報
【０００４】
【発明が解決しようとする課題】
ところで、このような防湿シートに内蔵されるマイクロカプセルは、植物タンパクなどからなる崩壊性粒子とセラミックスなどからなる崩壊性粒子とを複合化した外殻部と、その内部に包含されるヒバ油等のヒノキチオールを含有する液体とから構成されるものであるが、このようなマイクロカプセルを製造するには高いコストを要する。また、マイクロカプセルを内蔵する防湿シートを製造するのにも高いコストがかかる。一方、従来どおりに化学薬品を土壌に散布したり基礎コンクリートに塗布するように、ヒバ油を土壌に散布したり基礎コンクリートに塗布したのでは、ヒバ油が雨水などによって流されてしまったりすぐに揮発してしまうために、長期に亘るシロアリ防除効果を期待することができない。
【０００５】
そこで本発明は、以上のような問題を解消すべく、比較的低コストでありながら長期間に亘り或いは短期間でシロアリ防除効果を発揮することができる防蟻セメントを提供し、さらにそれを用いた防蟻性のあるモルタルやコンクリートの提供及びその使用方法の提供を主たる目的とするものである。
【０００６】
【課題を解決するための手段】
本発明の防蟻セメントは、粉末状のセメント粒子の集合体からなり内部が中空をなす外殻部と、この外殻部の包含に収容されたヒノキチオールを含有する液体とによってマイクロカプセルを構成してなることを特徴としている。
【０００７】
すなわち本発明は、セメント粒子自体が粉体であることに着目し、実験の結果、高価なマイクロカプセル製造装置を用いなくても粉体状のセメントとヒノキチオール（Ｃ10Ｈ12Ｏ2）を含有する液体とをマイクロカプセル化することに成功したため、これを建築物のコンクリート部の一部として用いることに有効な防蟻作用を見出したものである。このような防蟻セメントであれば、後述するようにモルタル又はコンクリートとして建築物のコンクリート部に直接塗布しても親和性が良好であり当該コンクリート部と一体となるため、雨水などで流失するおそれが全くない。また、外殻部が部分的に剥離することによって内部のヒノキチオールを含有する液外が放出されることや、外殻部を構成するセメント粒子の細孔を通じて内部のヒノキチオールを含有する液体が放出されることによって、長期間に亘って高い防蟻作用を発揮できることになる。なお、ヒノキチオールは疎水性の物質であるため、ヒノキチオールを含有する液体は、油性の液体であることが望ましい。また、このような防蟻セメントは、粉末状のセメントとヒノキチオールを含有する液体とを混合する工程と、混合したセメントと前記液体とを撹拌することによってセメント粒子の集合体を外殻部としその内部に前記液体を包含したマイクロカプセルを形成する工程とによって、簡単且つ低価格、短時間で製造することができる。特にこのマイクロカプセル一粒子は、ほぼ等重量比の外殻部とヒノキチオールとから構成するとよい。
【０００８】
なお、上述した各防蟻セメントに使用するヒノキチオールを含有する液体には、青森ヒバ、台湾ヒノキ等のヒノキチオールを含有する木材の抽出物であるヒバ油を用いることが適している。ヒバ油には、ヒノキチオール以外にもその類縁体であるβ−ドラブリン（Ｃ10Ｈ10Ｏ2）などの防蟻作用を示す物質が含まれているため、防蟻作用をより向上することができる。
【０００９】
上述ような防蟻セメントの他にも有用な防蟻セメントとしては粉末状のセメント粒子と、少なくともこのセメント粒子の表面に開口する細孔に吸着させたヒノキチオールを含有する液体とから構成してなり、当該ヒノキチオールを含有する液体を、青森ヒバ、台湾ヒノキ等のヒノキチオールを含有する木材の抽出物であるヒバ油としたものであって、重量比で前記セメント粒子を７０〜９０％、前記ヒバ油を３０〜１０％としたものであることを特徴とする防蟻セメントを挙げることができる。このものは、粉末状のセメント粒子とヒノキチオールを含有する液体とをマイクロカプセル化したものではないが、多孔質粒子であるセメント粒子の性状を有効に利用することで、ヒノキチオールを含有する液体であるヒバ油の使用量を低減し、上述したマイクロカプセル化した防蟻セメントよりも低価格で製造することができるものであり、即効性のある防蟻効果を得ることができる。
【００１０】
以上のような防蟻セメントの応用物としては、上述したいずれか一種類又は二種類の防蟻セメントと、水と、砂等の細骨材とを所定割合で混合した防蟻モルタルを挙げることができる。このような防蟻モルタルは、建築物の基礎コンクリートや外壁等のコンクリート部の表面に表面仕上げ工程等で塗布することによって、従来の工程を徒に増やすことなくコンクリート部に防蟻性能を付与することができる。これ以外の防蟻モルタルとしては、セメントと、水と、細骨材とを所定割合で混合してなり、細骨材に、ヒノキチオールを含有する液体を付着又は吸着させたものも考えられる。すなわち、細骨材には通常は微少な砂等が用いられるが、砂は多様な鉱物からできており、表面が不均一に凹凸形状をなしていたり多孔性を有しているため、ヒノキチオールを含有する液体を付着又は吸着することができる。このようなものであっても、先述の防蟻モルタルと同様の作用を奏し且つ同様の効果を得ることができる。
【００１１】
また、他の防蟻セメントの応用物としては、上述したいずれか一種類又は二種類の防蟻セメントと、水と、細骨材及び砂利等の粗骨材とを所定割合で混合した防蟻コンクリートが挙げられる。さらにこれ以外の防蟻モルタルとしては、セメントと、水と、細骨材及び粗骨材とを所定割合で混合してなり、細骨材又は粗骨材に、ヒノキチオールを含有する液体を付着又は吸着させたものも考えられる。すなわち、粗骨材には通常は砂利等が用いられるが、砂利も砂等の細骨材と同様には多様な鉱物からできており、表面が不均一に凹凸形状をなしていたり表面に微少な孔を有しているため、ヒノキチオールを含有する液体を付着又は吸着することができる。このような防蟻コンクリートはいずれも、特に建築物を施工する土壌に打設する捨てコンクリートとして用いることに適している。ただし、この防蟻コンクリートの使用方法は一例であって、本防蟻コンクリートは、捨てコンクリート以外にも、基礎コンクリートや壁体等のコンクリート部分そのものとして使用することも可能である。なお、ヒノキチオールを含有するヒバ油等の液体は油性であるため水には馴染まないが、その周囲をセメントで覆っているか或いはセメントに吸着させているために、モルタル又はコンクリートとして水に混ざるようになる。また、セメントも本来の機能を失うことはない。
【００１２】
【発明の実施の形態】
以下、本発明の一実施形態を、図面を参照して説明する。
【００１３】
この実施形態では、主に、セメント粒子２とヒバ油３とをマイクロカプセル化した防蟻セメント１の製造方法、この防蟻セメント１を用いた防蟻モルタル４及び防蟻コンクリート５とその使用例について説明する。
【００１４】
以下、はじめに防蟻セメント１の製造方法及びその構造について説明する。この防蟻セメント１は、粉末状のセメント粒子２の集合物（セメント２０）と、ヒノキチオールを組成として含有しているヒバ油３とから構成される。セメント２０には、家屋の建築に通常用いられるポルトランドセメントを使用する。また、ヒバ油３は、青森ヒバ、台湾ヒノキ、木曽ヒノキ等ヒノキ科の植物の抽出油として得られるものであるが、本実施形態では例えばヒノキチオールの含有量が多い青森ヒバの木片、枝葉の水蒸気抽出により得られる油性成分のうちの酸性油を用いている。このようにして得られるヒバ油３には、ヒノキ科特有の７員環化合物であるトロポロン類が含まれており、そのなかでも特にシロアリに対して高い忌避効果を有する成分であるヒノキチオール（Ｃ10Ｈ12Ｏ2）及びその類縁体であるβ−ドラブリン（Ｃ10Ｈ10Ｏ2）との含有量が約２％で品質がほぼ一定に安定したものを利用している。なお、ヒバ油３の抽出装置に鉄釜等の鉄製のものを使用することにより、得られるヒバ油３中のヒノキチオールを鉄錯体としてもよく、この場合に得られるヒバ油３は赤褐色を呈している。
【００１５】
そして、図１に概略工程図を示すように、セメント２０とヒバ油３とをほぼ５０：５０の重量比で同一の容器に投入して混合し（同図（ａ））、それを所定時間撹拌した後に乾燥させると、マイクロカプセル化した防蟻セメント１が得られる（同図（ｂ））。なお、必要に応じてセメント２０とヒバ油３との混合比を、５０：５０〜６５：３５の範囲で適宜変更しても構わない。ここで図２に、防蟻セメント１を拡大した斜視図（部分的に内部を示している）を示す。すなわち防蟻セメント１は、多数のセメント粒子２が中空のほぼ休憩場をなす集合体となって外殻部１１を形成しており、この外殻部１１の中空部内にヒバ油３が包含され収容された状態となっている。したがってこの防蟻セメント１は、外殻部１１を構成するセメント粒子２が図３に示すように部分的に剥落することによって中空部が外部に露出されるとヒバ油３が外部へ放出されることになる。また、セメント粒子２自体が多孔質の粒子であるため、その細孔を通じてもヒバ油３が外部へ放出される。
【００１６】
このような防蟻セメント１を材料として、次に説明するような防蟻モルタル４及び防蟻コンクリート５を得ることができる。すなわち、防蟻モルタル４は、例えば２３重量％の防蟻セメント１、１４％の水Ｗ、及び細骨材として６３％の砂ＦＡを混合し練り混ぜることによって製造することができる（図１（ｃ），（ｄ））。一方、防蟻コンクリート５は、例えば１４重量％の防蟻セメント１、１０％の水Ｗ、及び細骨材として４１％の砂ＦＡ、粗骨材として３５％の砂利ＲＡを混合し練り混ぜることによって製造することができる（図１（ｅ），（ｆ））。このようにして得られた防蟻モルタル４及び防蟻コンクリート５は、次のようにして建築物の基礎工事に使用することができる。
【００１７】
図４に示すように、建築物を施工すべき土壌の所定位置を掘り下げるなどして根切りなどの作業をすませた後、割栗石６を敷き詰め、さらに防湿シート７を敷設した上に、上述したように製造した防蟻コンクリート５を３０〜５０ｍｍ程度の厚さに打設し、これを捨てコンクリート８とする。さらに、この捨てコンクリート８の養生後、ベースコンクリート部９１及び立ち上がりコンクリート部９２からなる基礎コンクリート９を施工し、この基礎コンクリート９の表面仕上げ用のモルタルとして、上述した防蟻モルタル４をコテ等を用いて平滑に塗布する。ここで、防蟻モルタル４の塗布範囲は、（財）木材保存協会が推奨する防蟻方法である、基礎コンクリートの外周から２０ｃｍの幅で防蟻剤を散布する方法に準じて、水平方向基礎コンクリート９の外周から約２０ｃｍ以上幅寸法とすることが望ましい。また、同防蟻方法では、有効な防蟻効果を得るためには、土壌から約１ｍの高さの範囲に防蟻剤を散布することが推奨されているため、これに準じて基礎コンクリート９のみならずその立ち上がりコンクリート部９２上に施工される木製の土台（図示省略）の表面にも、防蟻モルタル４を塗布するとよい。さらに、その土台上に施工される建築壁、特に外壁の下地塗りとしてモルタルを塗布する場合には、このモルタルとして防蟻モルタル４を使用することができる。この場合、なお、同図には省略してあるが捨てコンクリート８及び基礎コンクリート９には、適宜鉄筋が配筋される。以上のように、捨てコンクリート８に防蟻セメント１を用いた防蟻コンクリート５を使用し、基礎コンクリート９の表面仕上げに防蟻セメント１を用いた防蟻モルタル４を使用した場合、防蟻モルタル４又は防蟻コンクリート５の表面側の防蟻セメント１における外殻部１１を構成するセメント粒子１が経時的に剥落すると、マイクロカプセル化された防蟻セメント１の内部のヒバ油３が外部に放出されるので、シロアリに対する忌避作用が発揮され、安価且つ有効に防蟻作用を得ることができる。すなわち、捨てコンクリート８及び基礎コンクリート９自体が防蟻作用を奏することになる。したがってその防蟻効果は、極めて長期間に亘って発揮される。
【００１８】
なお、防蟻セメントとしては、上述のようなマイクロカプセル化されたものに限らず、図３に示すようなものを利用することも可能である。すなわち、同図に一粒子を拡大して概略的に示す防蟻セメント１０は、多孔質であるセメント粒子２の細孔２１にヒバ油３を吸着させた基本構成を有している。このような防蟻セメント１０は、粉末状のセメントにヒバ油をスプレーすることによって製造することができるが、この場合、上述の防蟻セメント１とは異なり、重量比でセメントを７０〜９０％、ヒバ油を３０〜１０％程度として使用する。なお、この範囲でヒバ油の量が比較的多い場合には、セメント粒子１の表面の一部がヒバ油３で被覆された状態となる。このような防蟻セメント１０を使用して上述したような防蟻モルタルや防蟻コンクリートを製造し、同様の使用方法をすると、防蟻モルタルや防蟻コンクリートの表面にヒバ油が露出しているので、ヒバ油の外部への放出が施工後すぐに始まるため、即効性のある防蟻対策をおこなうことができるようになる。また、ヒバ油の使用量が防蟻セメント１の場合よりも少ないため、コストの節減を図ることができる。したがって、防蟻作用の長期持続性と即効性の両方を得る必要がある場合には、コスト面を考慮しつつ、二種類の防蟻セメント１、１０を適宜の割合で併用して、防蟻モルタルや防蟻コンクリートを製造し、それを用いるようにすればよい。
【００１９】
また、防蟻モルタルや防蟻コンクリートは、上述したものに限らず、通常のセメント及び水と、それらに混合する細骨材（モルタルの場合）又は粗骨材（コンクリートの場合）にヒバ油等のヒノキチオールを含有する液体を付着又は吸着させたものとを混練することによっても、上述した防蟻モルタルや防蟻コンクリートと同等の効果を奏するものを製造することができる。
【００２０】
その他、ヒノキチオールを含有する液体として、天然抽出物又は化学合成物であるヒノキチオールの溶液を適用するなど、各部の具体的構成や配合割合についても上記実施形態に限られるものではなく、本発明の趣旨を逸脱しない範囲で種々変形が可能である。
【００２１】
【発明の効果】
本発明の防蟻セメントは、以上に詳述したように、多数のセメント粒子の集合体を外殻部とし、その内部にヒバ油等のヒノキチオールを成分として含有する液体を包含したマイクロカプセル化されたものである。また、それとは異なる本発明の防蟻セメントは、セメント粒子の細孔にヒバ油等のヒノキチオールを成分として含有する液体を吸着させ、或いは更にセメント粒子の表面に当該液体を被覆させたものである。前者の防蟻セメントは、外殻部を構成するセメント粒子が経時的に剥離することによって、或いはセメント粒子の細孔を通じて、内部の液体が外部へと放出され、防蟻作用を奏し、その効果は極めて長期に亘って持続される。他方、後者の防蟻セメントは、セメント粒子の細孔からそれに吸着された液体が外部へ放出され、或いはセメント粒子の表面にコーティングされている液体が揮発することによって即効性のある防蟻作用を奏する。
【００２２】
したがって、このような防蟻セメントの何れか一方、又は両方を組み合わせてモルタル又はコンクリートの材料とすると、それ自体が防蟻作用を有するモルタルや防蟻コンクリートが得られる。そして、このようなモルタル、すなわち本発明でいうところの防蟻モルタルを、建築物の基礎コンクリートや壁等のコンクリート部分への表面塗装に用いることで、防蟻作用を有するコンクリート部分を得ることができる。また、このようなコンクリート、すなわち本発明でいうところの防蟻コンクリートを、建築物の施工時に基礎コンクリートの下地となる捨てコンクリートそのものに適用すれば、防蟻作用を有する捨てコンクリートが得られることになる。以上のことから、本発明の防蟻セメントによって、建築物のコンクリート部分自体が、極めて有効な防蟻効果作用を奏することになり、安価で長期又は短期のいずれのシロアリ防除対策を提供することが可能となる。
【図面の簡単な説明】
【図１】本発明の一実施形態である防蟻セメントの製造工程を示す概略説明図。
【図２】同防蟻セメントの構成を模式的に示す概略断面図。
【図３】本発明の他の実施形態である防蟻セメントを模式的に示す概略断面図。
【図４】同防蟻セメントを利用した防蟻モルタル及び防蟻コンクリートの施工例を模式的に示す建築物の基礎部における概略断面図。
【符号の説明】
１、１０…防蟻セメント
２…セメント粒子
３…ヒバ油（ヒノキチオールを含有する液体）
４…防蟻モルタル
５…防蟻コンクリート
【図１】
0003713264.tif 000002
【図２】
0003713264.tif 000003
【図３】
0003713264.tif 000004
【図４】
0003713264.tif 000005